(57)【特許請求の範囲】
【請求項１】
周期律表IIIa族元素から選択される少なくとも１種の元素の酸化物を１〜１０重量％と、ガラスフリットを０．１〜１重量％と、残部を構成する窒化アルミニウムとから成る混合体を焼結した焼結体から成り、焼結体の３点曲げ強度が４５０ＭＰａ以上であり、この焼結体を１０％濃度の塩酸（ＨＣｌ）溶液中に常温（２５℃）で２４時間浸漬した場合に、浸漬前後における焼結体の重量減少が１．５mg／cm２以下であるとともに、焼結体を１０％濃度の苛性ソーダ（ＮａＯＨ）溶液中に常温（２５℃）で２４時間浸漬した場合に、浸漬前後における焼結体の重量減少が５０mg／cm２以下であることを特徴とする窒化アルミニウム焼結体。
【請求項２】
周期律表IIIa族元素から選択される少なくとも１種の元素の酸化物を１〜１０重量％と、Ｃａ，ＳｒおよびＢａから選択される少なくとも１種の元素の酸化物を０．１〜１重量％と、ガラスフリットを０．１〜１重量％と、残部を構成する窒化アルミニウムとから成る混合体を焼結した焼結体から成り、焼結体の３点曲げ強度が４５０ＭＰａ以上であり、この焼結体を１０％濃度の塩酸（ＨＣｌ）溶液中に常温（２５℃）で２４時間浸漬した場合に、浸漬前後における焼結体の重量減少が１．５mg／cm２以下であるとともに、焼結体を１０％濃度の苛性ソーダ（ＮａＯＨ）溶液中に常温（２５℃）で２４時間浸漬した場合に、浸漬前後における焼結体の重量減少が５０mg／cm２以下であることを特徴とする窒化アルミニウム焼結体。
【請求項３】
Ｔｉ，Ｚｒ，Ｈｆ，Ｎｂ，Ｔａ，ＭｏおよびＷから選択される少なくとも１種の金属元素を酸化物換算で０．０５〜１重量％含有することを特徴とする請求項１または２記載の窒化アルミニウム焼結体。
【請求項４】
熱伝導率が１２０Ｗ／（ｍ・Ｋ）以上であることを特徴とする請求項１または２記載の窒化アルミニウム焼結体。
【請求項５】
ガラスフリットが、ホウケイ酸ガラス，アルミノホウケイ酸ガラス，９６％石英ガラス，ソーダ石灰ガラス，鉛ガラス，アルミノケイ酸塩ガラスおよび特殊ガラスから選択される少なくとも１種であることを特徴とする請求項１または２記載の窒化アルミニウム焼結体。
【請求項６】
窒化アルミニウム焼結体を１０％濃度の塩酸（ＨＣｌ）溶液中に常温（２５℃）で２４時間浸漬した場合に、浸漬前後における焼結体の重量減少が１．５mg／cm２以下であるとともに、焼結体を１０％濃度の苛性ソーダ（ＮａＯＨ）溶液中に常温（２５℃）で２４時間浸漬した場合に、浸漬前後における焼結体の重量減少が５０mg／cm２以下である窒化アルミニウム焼結体の製造方法において、窒化アルミニウム原料粉末に、周期律表IIIa族元素から選択される少なくとも１種の元素の酸化物を１〜１０重量％と、ガラスフリットを０．１〜１重量％とを添加した原料混合体を成形し、得られた成形体を非酸化性雰囲気中で焼結せしめることを特徴とする窒化アルミニウム焼結体の製造方法。
【請求項７】
窒化アルミニウム焼結体を１０％濃度の塩酸（ＨＣｌ）溶液中に常温（２５℃）で２４時間浸漬した場合に、浸漬前後における焼結体の重量減少が１．５mg／cm２以下であるとともに、焼結体を１０％濃度の苛性ソーダ（ＮａＯＨ）溶液中に常温（２５℃）で２４時間浸漬した場合に、浸漬前後における焼結体の重量減少が５０mg／cm２以下である窒化アルミニウム焼結体の製造方法において、窒化アルミニウム原料粉末に、周期律表IIIa族元素から選択される少なくとも１種の元素の酸化物を１〜１０重量％と、Ｃａ，ＳｒおよびＢａから選択される少なくとも１種の元素の酸化物を０．１〜１重量％と、ガラスフリットを０．１〜１重量％とを添加した原料混合体を成形し、得られた成形体を非酸化性雰囲気中で焼結せしめることを特徴とする窒化アルミニウム焼結体の製造方法。
【請求項８】
窒化アルミニウム原料粉末の酸素含有量を１．３重量％以下に設定したことを特徴とする請求項６または７記載の窒化アルミニウム焼結体の製造方法。
【発明の詳細な説明】
【０００１】
【産業上の利用分野】
本発明は、半導体基板等の電子部品や構造部品として使用される窒化アルミニウム焼結体およびその製造方法に係り、特に窒化アルミニウム（ＡｌＮ）焼結体本来の高熱伝導性に加えて、酸やアルカリに対する耐食性と強度とを改善した窒化アルミニウム焼結体および製造方法に関する。
【０００２】
【従来の技術】
従来の金属材料と比較して強度、耐熱性、耐食性、耐摩耗性、軽量性などの諸特性に優れたセラミックス焼結体が、半導体基板、電子機器材料、エンジン用部材、高速切削工具用材料、ノズル、ベアリングなど、従来の金属材料の及ばない苛酷な温度、応力、摩耗条件下で使用される機械部品、機能部品、構造材や装飾品材料として広く利用されている。
【０００３】
特に窒化アルミニウム（ＡｌＮ）焼結体は高熱伝導性を有する絶縁体であり、シリコン（Ｓｉ）に近い熱膨張係数を有することから高集積化した半導体装置の放熱板や基板として、その用途を拡大している。
【０００４】
従来上記窒化アルミニウム焼結体は一般的に下記の製造方法によって量産されている。すなわち、窒化アルミニウム原料粉末に焼結助剤と、有機バインダと、必要に応じて各種添加剤や溶媒、分散剤とを添加して原料混合体を調製し、得られた原料混合体をドクターブレード法や泥漿鋳込み法によって成形し、薄板状ないしシート状の成形体としたり、原料混合体をプレス成形して厚板状ないし大型の成形体を形成する。次に得られた成形体は、空気または窒素ガス雰囲気において加熱され脱脂処理され、有機バインダとして使用された炭化水素成分等が成形体から排除脱脂される。そして脱脂された成形体は窒素ガス雰囲気等で高温度に加熱され緻密化焼結されて窒化アルミニウム焼結体が形成される。
【０００５】
上記製造方法において、原料ＡｌＮ粉末として平均粒径が０．５μｍ以下程度の超微細な原料粉末を使用する場合は、ＡｌＮ粉末単独でもかなりの緻密な焼結体が得られる。しかしながら、原料粉末表面等に付着した多量の酸素等の不純物が焼結時に、ＡｌＮ結晶格子中に固溶したり、格子振動の伝播を妨げるＡｌ−Ｏ−Ｎ化合物等の複合酸化物を生成する結果、焼結助剤を使用しないＡｌＮ焼結体の熱伝導率は比較的に低かった。
【０００６】
一方原料粉末として平均粒径１μｍ以上のＡｌＮ粉末を使用する場合は、その原料粉末単独では焼結性が良好でないため、ホットプレス法以外には助剤無添加では緻密な焼結体を得ることが困難であり、量産性が低い欠点があった。そこで常圧焼結法によって効率的に焼結体を製造しようとする場合には、焼結体の緻密化およびＡｌＮ原料粉末中の不純物酸素がＡｌＮ結晶粒子内へ固溶することを防止するために、焼結助剤として、酸化イットウリム（Ｙ２  Ｏ３  ）などの希土類酸化物や酸化カルシウムなどのアルカリ土類金属酸化物等を添加することが一般に行なわれている。
【０００７】
これらの焼結助剤は、ＡｌＮ原料粉末に含まれる不純物酸素やＡｌ２  Ｏ３  と反応して液相を形成し、焼結体の緻密化を達成するとともに、この不純物酸素を粒界相として固定し、高熱伝導率化も達成するものと考えられている。
【０００８】
【発明が解決しようとする課題】
しかしながら上記従来の製造方法においては、本来、ＡｌＮと液相化合物との濡れ性が低く、また液相自体が偏析し易い性質を有することから、焼結後に液相が凝固する際に、液相はＡｌＮ粒子の間隙部に偏在するように残留し、凝固して粗大で脆弱な粒界相を形成する傾向がある。また、結晶粒の粒成長が進行し易く、平均粒径が５〜１０μｍと粗大な結晶粒が形成され易く、また微小な気孔が消滅せずに結晶粒内に残存し、焼結体の緻密化を阻害し、最終的に３点曲げ強度が３５０〜４００ＭＰａ程度の低強度の窒化アルミニウム焼結体しか得られない問題点があった。
【０００９】
近年、半導体素子の高集積化、高出力化に伴って増加する発熱量に対応するために、高熱伝導性（高放熱性）を有する上記窒化アルミニウム材料が普及しつつあり、その放熱性については大体満足する結果が得られている。しかしながら上記のように構造部材としての強度が不足するため、例えば窒化アルミニウム焼結体で形成した半導体基板を実装ボードに装着する際に作用する僅かな曲げ応力や取扱時に作用する衝撃力にって半導体基板が損傷し、半導体回路基板の製造歩留りが大幅に低下してしまう問題点があった。
【００１０】
また上記ＡｌＮ焼結体は酸やアルカリに対する耐食性が未だ不充分であり、半導体装置材料として加工する場合にアルカリ性のエッチング液を使用した回路形成処理や酸洗浄処理においてダメージを受け易い欠点があった。また構造材料として使用した場合においても、使用環境によっては薬品等の化学物質による酸化やアルカリ脆化が進行し易く、充分な耐久性や信頼性が得られないという問題点があった。
【００１１】
本発明は上記の問題点を解決するためになされたものであり、ＡｌＮ焼結体本来の高熱伝導性を維持するとともに酸やアルカリ対する耐食性と機械的強度とを改善したＡｌＮ焼結体およびその製造方法を提供することを目的とする。
【００１２】
【課題を解決するための手段】
本願発明者は上記目的を達成するため、原料窒化アルミニウム粉末に添加する焼結助剤や添加物の種類や添加量を種々変えて、それらが焼結体の耐食性、強度特性および伝熱特性に及ぼす影響について実験検討を進めた。
【００１３】
その結果、所定の焼結助剤の他に添加剤としてのガラスフリットを複合的に微量添加したときに、ＡｌＮ焼結体を構成するＡｌＮ結晶粒子表面にガラスフリット成分から成る保護皮膜が形成されＡｌＮ焼結体の耐食性が大幅に改善されるとともに、上記皮膜によりＡｌＮ結晶粒子同士の界面接合強度が高まり、機械的強度特性が優れたＡｌＮ焼結体が得られた。本発明は上記知見に基づいて完成されたものである。
【００１４】
すなわち本発明に係る第１の窒化アルミニウム焼結体は、周期律表ＩＩＩａ族元素から選択される少なくとも１種の元素の酸化物を１〜１０重量％と、ガラスフリットを０．１〜１重量％と、残部を構成する窒化アルミニウムとから成る混合体を焼結した焼結体から成り、焼結体の３点曲げ強度が４５０ＭＰａ以上であることを特徴とする。
【００１５】
また本発明に係る第２の窒化アルミニウム焼結体は、周期律表ＩＩＩａ族元素から選択される少なくとも１種の元素の酸化物を１〜１０重量％と、Ｃａ，ＳｒおよびＢａから選択される少なくとも１種の元素の酸化物を０．１〜１重量％と、ガラスフリットを０．１〜１重量％と、残部を構成する窒化アルミニウムとから成る混合体を焼結した焼結体から成り、焼結体の３点曲げ強度が４５０ＭＰａ以上であることを特徴とする。
【００１６】
さらに上記各窒化アルミニウム焼結体において、Ｔｉ，Ｚｒ，Ｈｆ，Ｎｂ，Ｔａ，Ｍｏ，Ｗから選択される少なくとも１種の金属元素を酸化物換算で０．０５〜１重量％含有させるとよい。
【００１７】
またガラスフリットは、ホウケイ酸ガラス，アルミノホウケイ酸ガラス，９６％石英ガラス，ソーダ石灰ガラス，鉛ガラス，アルミノケイ酸塩ガラス，および特殊ガラスから選択される少なくとも１種である。特殊ガラスとしては結晶化ガラスや耐アルカリ性ガラス等が好適である。
【００１８】
またＦｅ，Ｍｇ等の不純物陽イオンの含有量は０．２重量％以下にするとよい。さらに焼結体の平均結晶粒径は１〜４μｍの範囲が好適である。そして上記組成から成るＡｌＮ焼結体は、熱伝導率が１２０Ｗ／（ｍ・Ｋ）以上であり、また焼結体を１０％濃度の塩酸（ＨＣｌ）溶液中に常温（２５℃）で２４時間浸漬した場合に、浸漬前後における焼結体の重量減少が１．５ｍｇ／ｃｍ２  以下であるとともに、焼結体を１０％濃度の苛性ソーダ（ＮａＯＨ）溶液中に常温（２５℃）で２４時間浸漬した場合に、浸漬前後における焼結体の重量減少が５０ｍｇ／ｃｍ２  以下となる。
【００１９】
また本発明に係る第１の窒化アルミニウム焼結体の製造方法は、窒化アルミニウム原料粉末に、周期律表ＩＩＩａ族元素から選択される少なくとも１種の元素の酸化物を１〜１０重量％と、ガラスフリットを０．１〜１重量％とを添加した原料混合体を成形し、得られた成形体を非酸化性雰囲気中で焼結せしめることを特徴とする。
【００２０】
また本発明に係る第２の窒化アルミニウム焼結体の製造方法は、窒化アルミニウム原料粉末に、周期律表ＩＩＩａ族元素から選択される少なくとも１種の元素の酸化物を１〜１０重量％と、Ｃａ，ＳｒおよびＢａから選択される少なくとも１種の元素の酸化物を０．１〜１重量％と、ガラスフリットを０．１〜１重量％とを添加した原料混合体を成形し、得られた成形体を非酸化性雰囲気中で焼結せしめることを特徴とする。
【００２１】
本発明方法において使用され、焼結体の主成分となる窒化アルミニウム（ＡｌＮ）  原料粉末としては、焼結性および熱伝導性を考慮して不純物酸素含有量が１．３重量％以下に抑制し、平均粒径が０．５〜２μｍ程度、好ましくは１．５μｍ以下の微細なＡｌＮ粉末を使用するとよい。
【００２２】
周期律表（長周期型）のＩＩＩａ族元素の酸化物は、焼結助剤として作用し、
ＡｌＮ焼結体を緻密化するために、ＡｌＮ原料粉末に対して１〜１０重量％の範囲で添加される。上記焼結助剤の具体例としては希土類元素（Ｙ，Ｓｃ，Ｃｅ，Ｄｙなど）の酸化物、もしくは焼結操作によりこれらの化合物となる物質が使用され、特に酸化イットリウム（Ｙ２  Ｏ３  ）が好ましい。上記焼結助剤の添加量が１重量％未満の場合は、焼結性の改善効果が充分に発揮されず、焼結体が緻密化されず低強度の焼結体が形成されたり、ＡｌＮ結晶中に酸素が固溶し、高い熱伝導率を有する焼結体が形成できない。一方添加量が１０重量％を超える過量となると、焼結助剤としての効果は飽和状態に達して無意味となるばかりでなく、却って焼結して得られるＡｌＮ焼結体の熱伝導率が低下する一方、粒界相が焼結体中に多量に残存したり、熱処理により除去される粒界相の体積が大きいため、焼結体中に空孔が残ったりして収縮率が増大し、変形を生じ易くなる。また高密度の焼結体とするためには、焼結温度を高く設定する必要があり、焼成炉の構成部品の耐熱仕様を高度化したり、連続焼成操作が困難になり、いずれも焼結体の製造コストおよび量産性が低下してしまう。
【００２３】
ガラスフリットは、焼結温度を下げて焼結性を改善する一方、ＡｌＮ焼結体を構成するＡｌＮ結晶粒子表面に保護皮膜を形成し、ＡｌＮ焼結体の耐食性を大幅に改善すると同時に、ＡｌＮ結晶粒子同士の界面接合強度を高め機械的強度を増加させるのに有効な成分である。
【００２４】
上記ガラスフリットの具体例としては、下記表１に記号Ａ〜Ｉで示すような化学組成を有する合成ガラス粉末が好適である。
【００２５】
【表１】
0003606923.tif 000002
【００２６】
上記各ガラスフリットは、それぞれ所定の化学組成に調整した混合粉を空気中で約１５００℃の温度で溶融し、次に冷却凝固した固化体を微粉砕して合成製造される。ガラスフリットの粒径は１μｍ前後に調整するとよい。
【００２７】
上記ガラスフリットは、ＡｌＮ焼結体中に０．１〜１重量％の範囲で添加される。ガラスフリットの添加量が０．１重量％未満の場合には、焼結温度の低減効果，耐食性および強度の改善効果が不充分となる。一方、添加量が１重量％超と過大にした場合には、ＡｌＮ焼結体の熱伝導率が低下してしまうため、添加量は上記範囲に設定されるが、０．２〜０．５重量％の範囲がより好ましい。
【００２８】
Ｃａ，Ｓｒ，Ｂａの酸化物（ＣａＯ，ＳｒＯ，ＢａＯ）は、特にＩＩＩａ族元素の酸化物やＷＯ３  と複合添加した場合に、より効果的に焼結温度を下げ焼結性も改善できる成分であり、本発明では０．１〜１．０重量％の範囲で添加される。添加量が０．１重量％未満と過少な場合には、焼結性の改善効果が少ない。一方、添加量が１重量％を超えると酸やアルカリに対する焼結体の耐食性が低下するとともに、熱伝導率が低下し、ある所定の密度を得るためには焼結温度を高く設定する必要が生じる。したがって添加量は上記範囲に設定されるが、０．２〜０．５重量％の範囲がより好ましい。
【００２９】
Ｔｉ，Ｚｒ，Ｈｆ，Ｎｂ，Ｔａ，Ｍｏ，Ｗの酸化物も、焼結温度を下げて焼結性を向上させる一方、着色して不透明な焼結体を形成する等、ＡｌＮ焼結体の特性を改善するために有効であり、酸化物換算で０．０５〜１．０重量％の範囲で添加してもよい。添加量が０．０５重量％未満の場合は、上記特性改善効果が不充分となる一方、添加量が１．０重量％を超える過量となると、他の不純物と同様にＡｌＮ焼結体の熱伝導率を低下させる。
【００３０】
またＦｅ，Ｍｇ等の不純物陽イオンはＡｌＮ焼結体の熱伝導を阻害する化合物を形成し易いため、ＡｌＮ焼結体中の含有量は０．２重量％以下に設定される。
【００３１】
上記ＡｌＮ原料粉末、各種焼結助剤およびガラスフリット成分は、例えばボールミル等の粉砕混合機に投入され、所定時間混合されることによって均一な原料混合体となる。次に得られた原料混合体を所定形状の金型に充填し加圧成形して成形体が形成される。このとき予め原料混合体にパラフィン、ステアリン酸等の有機バインダを５〜１０重量％添加しておくことにより、成形操作を円滑に実施することができる。
【００３２】
成形法としては、汎用の金型プレス法、泥漿鋳込み法、静水圧プレス法、あるいはドクターブレード法のようなシート成形法などが適用できる。
【００３３】
上記成形操作に引き続いて、成形体を空気中で４００〜５５０℃に加熱したり、または非酸化性雰囲気中、例えば窒素ガス雰囲気中で温度４００〜８００℃に加熱して、予め添加していた有機バインダを充分に脱脂除去する。
【００３４】
次に脱脂処理された複数のシート状の成形体は、例えばセラミックス焼結粉から成るしき粉を介して焼成炉内において多段に積層され、この配置状態で複数の成形体は一括して所定温度で焼結される。焼結操作は、窒素ガスなどの非酸化性雰囲気で成形体を温度１６５０〜１９００℃で２〜１０時間程度加熱して実施される。特にガラスフリット成分を添加することにより、１６５０〜１７８０℃程度と従来より低い温度で焼結することが可能となる。
【００３５】
焼結雰囲気は、ＡｌＮと反応しない非酸化性雰囲気あればよいが、通常は窒素ガス、または窒素ガスを含む還元性雰囲気で行なう。還元性ガスとしてはＨ２  ガス、ＣＯガスを使用してもよい。なお、焼結は真空（僅かな還元雰囲気を含む）、減圧、加圧および常圧を含む種々の圧力条件の雰囲気で行なってもよい。
【００３６】
焼結温度が１６５０℃未満であるような低温状態で焼成すると、原料粉末の粒径、含有酸素量によって異なるが、緻密化が困難であり、強度および熱伝導性などの特性に難点が生じ易い一方、１９００℃より高温度で焼成すると、焼成炉内におけるＡｌＮ自体の蒸気圧が高くなり緻密化が困難になるとともに熱伝導率が急激に低下するおそれがあるため、焼結温度は上記範囲に設定される。
【００３７】
そして上記ＡｌＮ原料粉末に焼結助剤およびガラスフリットを添加した所定の組成を有する原料混合体を成形、脱脂、焼結することにより、耐食性に優れた緻密な結晶組織を有し、熱伝導率が１２０Ｗ／（ｍ・Ｋ）以上であり、かつ３点曲げ強度が４５０ＭＰａ以上である高強度のＡｌＮ焼結体が得られる。
【００３８】
【作用】
上記構成に係る窒化アルミニウム焼結体およびその製造方法によれば、周期律表ＩＩＩａ族元素の酸化物から成る焼結助剤とともに所定量のガラスフリットを複合添加してＡｌＮ焼結体としているため、ＡｌＮ焼結体を構成するＡｌＮ結晶粒子表面にガラスフリット成分から成る保護皮膜が形成され、酸やアルカリに対するＡｌＮ焼結体の耐食性が大幅に改善される。また上記皮膜によりＡｌＮ結晶粒子同士の界面接合強度が高まり、高強度で緻密な結晶組織が得られる。したがって、窒化アルミニウム焼結体本来の高熱伝導性を有し、さらに耐食性および強度特性に優れた窒化アルミニウム焼結体が得られる。
【００３９】
【実施例】
次に下記の実施例を参照して本発明に係る窒化アルミニウム焼結体をより具体的に説明する。
【００４０】
実施例１〜３５
不純物として酸素を０．８重量％含有し、平均粒径１μｍの窒化アルミニウム粉末に対して、表２および表３に示すようにガラスフリット成分および焼結助剤としてのＹ２  Ｏ３  ，ＣｅＯ，ＷＯ３  ，ＴｉＯ２  ，ＺｒＯ２  ，ＨｆＯ２  ，
Ｎｂ２  Ｏ５  ，Ｔａ２  Ｏ５  ，ＭｏＯ３  ，ＣａＯ，ＢａＯ，ＳｒＯ，Ｎｄ２  Ｏ５  をそれぞれ所定量ずつ添加し、エチルアルコールを溶媒としてボールミルで２０時間混合して原料混合体を調製した。なおガラスフリットの種類は表１に示す記号Ａ〜Ｉで示す組成のものを使用した。次にこの原料混合体に有機バインダとしてのパラフィンを５．５重量％添加して造粒粉を調製した。
【００４１】
次に得られた造粒粉をプレス成形機の成形用金型内に充填して１２００ｋｇ／ｃｍ２  の加圧力にて一軸方向に圧縮成形して、縦５０ｍｍ×横５０ｍｍ×厚さ５ｍｍの角板状成形体を多数調製した。引き続き各成形体を空気雰囲気中で４５０℃で１時間加熱して脱脂処理した。
【００４２】
次に脱脂処理した各成形体をＡｌＮ製焼成容器内に収容し、焼成炉において表２に示す焼結温度１６５０〜１８００℃で４時間緻密化焼結を実施し、その後、冷却速度２００℃／ｈｒで冷却してそれぞれ実施例１〜３５に係るＡｌＮ焼結体製造した。
【００４３】
比較例１〜２
一方、表３に示すようにガラスフリットを全く添加せず、従来の焼結助剤（Ｙ２  Ｏ３  ）のみを添加し、それぞれ１８２０℃または１８００℃で焼結した以外は実施例４または１と同一条件で原料調整、成形、脱脂、焼結処理して同一寸法を有する比較例１および２に係るＡｌＮ焼結体を製造した。
【００４４】
比較例３
また、ガラスフリットを過剰量（２重量％）添加し、１６８０℃で焼結した以外は実施例１と同一条件で処理して比較例３に係るＡｌＮ焼結体を製造した。
【００４５】
比較例４
焼結助剤としてのＹ２  Ｏ３  を過剰量（１５重量％）添加し、かつ１８４０℃で焼結した以外は実施例２と同様に処理して比較例４に係るＡｌＮ焼結体を製造した。
【００４６】
比較例５
焼結助剤として５重量％のＹ２  Ｏ３  に加えてＣａＯを過剰量（２重量％）添加し、かつ１６５０℃で焼結した以外は実施例８と同様に処理して比較例５に係るＡｌＮ焼結体を製造した。
【００４７】
比較例６
焼結助剤としてのＩＩＩａ族元素酸化物を全く添加しない一方で、ＣａＯを過剰量（３重量％）添加した以外は実施例６と同様に処理して比較例６に係るＡｌＮ焼結体を製造した。
【００４８】
比較例７
焼結助剤として５重量％のＹ２  Ｏ３  に加えてＴｉＯ２  を過剰量（２重量％）添加し、かつ１７２０℃で焼結した以外は、実施例１８と同様に処理して比較例７に係るＡｌＮ焼結体を製造した。
【００４９】
こうして得られた実施例１〜３５および比較例１〜７に係る各ＡｌＮ焼結体の強度特性，放熱特性および薬品耐性を評価するために、各試料の３点曲げ強度、熱伝導率および耐食性を測定し、下記表２および表３に示す結果を得た。
【００５０】
なお、各焼結体における耐食性を耐酸性と耐アルカリ性との２面から評価するために、次のような浸漬試験を実施した。すなわち各焼結体を１０％濃度の塩酸（ＨＣｌ）水溶液に常温（２５℃）で２４時間浸漬して、その浸漬前後における焼結体の酸化腐食による単位面積当りの重量減少を測定した。また焼結体を１０％濃度の苛性ソーダ（ＮａＯＨ）水溶液中に常温（２５℃）で２４時間浸漬して、その浸漬前後における焼結体のアルカリ腐食による単位面積当りの重量減少を測定した。測定結果を下記表２および表３に示す。
【００５１】
【表２】
0003606923.tif 000003
【００５２】
【表３】
0003606923.tif 000004
【００５３】
上記表２および表３に示す結果から明らかなように、Ｙ２  Ｏ３  ，ＣａＯ等の焼結助剤に加えてガラスフリット成分を微量ずつ複合添加した実施例１〜３５に係るＡｌＮ焼結体においては、結晶組織が緻密で微細であり、曲げ強度および熱伝導率および酸やアルカリに対する耐食性が共に優れていることが判明した。ちなみに３点曲げ強度は４９０〜５７０ＭＰａと大きく、また熱伝導率は１２２〜１７３Ｗ／（ｍ・Ｋ）と優れており、酸に対する重量減少は０．４  〜１．４ｍｇ  ／ｃｍ２  ，アルカリに対する重量減少は７〜４５ｍｇ／ｃｍ２  と極めて高い耐食性を有することが確認できた。
【００５４】
一方、ガラスフリットを全く添加しない比較例１〜２に係るＡｌＮ焼結体は、熱伝導率においては比較的に良好である反面、曲げ強度および耐食性が低く、耐久性および取扱性において難点がある。またガラスフリットを過量に添加した比較例３の試料では、熱伝導率が不充分となり、また従来の焼結助剤としての
Ｙ２  Ｏ３  を過量に添加した比較例４の試料では、ガラスフリットを添加したにも拘らず、耐アルカリ腐食性および強度が共に低下することが確認された。
【００５５】
さらに焼結助剤としてのＣａＯを過剰に添加した比較例５に係るＡｌＮ焼結体は、耐アルカリ腐食性が低下することが判明した。またＩＩＩａ族元素酸化物を全く添加しない比較例６に係るＡｌＮ焼結体においては、ＣａＯを過剰量添加し、かつガラスフリットを添加したにも拘らず、曲げ強度の低下が顕著であり、また
ＣａＯの過剰添加に起因する腐食が急増することが判明した。同様にＴｉＯ２  を過剰量添加した比較例７に係るＡｌＮ焼結体においては、曲げ強度は良好である反面、熱伝導率およびアルカリ耐食性が低下することが確認できた。
【００５６】
一方、各実施例に係るＡｌＮ焼結体の製造方法によれば、原料粉末中にガラスフリットを配合しているため、１６５０〜１８００℃程度の低温度焼結の場合であっても、緻密で高強度，高熱伝導性および高耐食性を有するＡｌＮ焼結体が得られた。したがって高温度用の焼成炉を用いることなく、通常の安価な耐熱部品で構成した焼成炉を使用して連続運転が可能であり、ＡｌＮ焼結体の製造コストおよび量産性を大幅に改善することが可能となった。
【００５７】
また表２および表３において実施例９，１５，２６，２７に示す結果から明らかなように、焼結助剤としてのＩＩＩａ族元素酸化物およびガラスフリットに加えて、ＣａＯ，ＢａＯ，ＳｒＯ，ＷＯ３  ，ＴｉＯ２  などを複合添加することにより、焼結温度を１６５０〜１６８０℃程度まで下げることが可能となり、低温焼結による製造条件の緩和がより効果的に実現することが実証された。
【００５８】
また実施例１〜３５に係る各ＡｌＮ焼結体表面部を走査型電子顕微鏡（ＳＥＭ）にて観察したところ、いずれも微細なＡｌＮ結晶粒子の周辺に粒界相が均一に分散形成されており、またＡｌＮ結晶粒子の表面にはガラスフリット成分から成る保護皮膜が形成されていることが確認された。一方、比較例１〜２に係る焼結体においては、ガラスフリットの添加による焼結性改善効果が少ないため、
ＡｌＮ粒子自体も粗大であり、隣接するＡｌＮ粒子の周辺に粗大な粒界相が凝集されるように形成されていた。
【００５９】
【発明の効果】
以上説明の通り本発明に係る窒化アルミニウム焼結体およびその製造方法によれば、周期律表ＩＩＩａ族元素の酸化物から成る焼結助剤とともに所定量のガラスフリットを複合添加してＡｌＮ焼結体としているため、ＡｌＮ焼結体を構成する
ＡｌＮ結晶粒子表面にガラスフリット成分から成る保護皮膜が形成され、酸やアルカリに対するＡｌＮ焼結体の耐食性が大幅に改善される。また上記皮膜によりＡｌＮ結晶粒子同士の界面接合強度が高まり、高強度で緻密な結晶組織が得られる。したがって、窒化アルミニウム焼結体本来の高熱伝導性を有し、さらに耐食性および強度特性に優れた窒化アルミニウム焼結体が得られる。